(57)【要約】  本発明は、下記：１）澱粉質材料を適切な溶媒に溶解し、澱粉質材料溶液を形成させるステップと；２）ジスルフィド架橋デンプンをベースとするポリマーを得るために、澱粉質材料溶液中に式（Ｉ）のエピスルフィド（式中、Ｒ１、Ｒ２、Ｒ３及びＲ４は、水素及び（Ｃ１〜Ｃ３）アルキルから独立に選択される）を加えるステップとを含む、架橋デンプンをベースとするポリマーを調製する方法に関する。別の態様では、本発明は、単にジスルフィド架橋によって特性決定される、本発明の方法によって得ることができるジスルフィド架橋デンプンをベースとするポリマーに関する。【選択図】なし【特許請求の範囲】
【請求項１】
架橋デンプンをベースとするポリマーを調製する方法であって、下記：
１）澱粉質材料を適切な溶媒に溶解し、澱粉質材料溶液を形成させるステップと；
２）ジスルフィド架橋デンプンをベースとするポリマーを得るために、前記澱粉質材料溶液中に式（Ｉ）のエピスルフィド
【化１】
2021512206.tif 000012
（式中、Ｒ１、Ｒ２、Ｒ３及びＲ４は、水素及び（Ｃ１〜Ｃ３）アルキルから独立に選択される）を加えるステップと
を含む、方法。
【請求項２】
前記澱粉質材料が、シクロデキストリン、デキストリン、及びマルトデキストリン、並びにこれらの組合せからなる群から選択される、請求項１に記載の方法。
【請求項３】
前記澱粉質材料がシクロデキストリンであるとき、これが、α−シクロデキストリン、β−シクロデキストリン又はγ−シクロデキストリン、好ましくは、β−シクロデキストリンである、請求項２に記載の方法。
【請求項４】
前記澱粉質材料がマルトデキストリンであるとき、これが、穀類、マメ科植物デンプン又はモチトウモロコシデンプンに由来するマルトデキストリンである、請求項２に記載の方法。
【請求項５】
前記マルトデキストリンが、エンドウマメデンプン、特に、滑らかなエンドウマメに由来する、請求項４に記載の方法。
【請求項６】
本発明の前記マメ科植物のデンプンが、好ましくは、２５％〜５０％、好ましくは、３０％〜４０％、より好ましくは、３５％〜４０％の範囲のアミロース含量を有し、これらの百分率が、デンプンの乾重量に対する乾重量として表される、請求項５に記載の方法。
【請求項７】
ステップ１）において、有機非プロトン性極性溶媒及び水からの前記溶媒；好ましくは、前記適切な溶媒が、水である、請求項１〜６のいずれか一項に記載の方法。
【請求項８】
ステップ２）が、室温にて行われる、請求項１〜７のいずれか一項に記載の方法。
【請求項９】
ステップ２）が、好ましくは、ＮａＯＨを使用することによって、１２〜１４の範囲のｐＨで行われる、請求項１〜８のいずれか一項に記載の方法。
【請求項１０】
澱粉質材料及び前記エピスルフィドの間のモル比が、１：２〜１：２０、好ましくは、１：５〜１：１２、より好ましくは、１：１０の比である、請求項１〜９のいずれか一項に記載の方法。
【請求項１１】
前記澱粉質材料がシクロデキストリンであるとき、前記比が、１：１０であり、最終的なジスルフィド架橋デンプンをベースとするポリマーが、沈殿によって得られる、請求項１０に記載の方法。
【請求項１２】
前記澱粉質材料がマルトデキストリン又はデキストリンであるとき、前記比が、好ましくは、１：１０であり、すなわち、式（Ｉ）のエピスルフィドの量が、７モルの縮合されたグルコース単位（分子量１６２．１５ｇ／ｍｏｌ）毎に１０モルのスルフィドと等しい、請求項１０に記載の方法。
【請求項１３】
式（Ｉ）のエピスルフィドにおいて、Ｒ１、Ｒ２、Ｒ３及びＲ４が、Ｈ及びＣＨ３から独立に選択される、請求項１〜１２のいずれか一項に記載の方法。
【請求項１４】
式（Ｉ）のエピスルフィドが、プロピレンジスルフィドである、請求項１３に記載の方法。
【請求項１５】
請求項１〜１４のいずれか一項に記載の方法によって得られる、ジスルフィド架橋デンプンをベースとするポリマー。
【請求項１６】
有機化合物の封入／包接／捕捉のための、請求項１５に記載のジスルフィド架橋デンプンをベースとするポリマーの使用。
【請求項１７】
薬物を封入及び送達するための、請求項１５に記載のジスルフィド架橋デンプンをベースとするポリマーの使用。
【請求項１８】
化学療法抵抗性がん細胞において抗がん薬をホスティング及び送達することにおいて使用するための、請求項１５に記載のジスルフィド架橋デンプンをベースとするポリマー。
【発明の詳細な説明】
【技術分野】
【０００１】
発明の分野
本発明は、ナノスポンジとしてまた称される架橋デンプンをベースとするポリマー、及びこれらを生成する方法に関する。
【０００２】
そのように得られる架橋ナノスポンジは、薬物送達系として使用することができる。
【背景技術】
【０００３】
発明の背景
デンプンをベースとするナノスポンジは、適当な架橋剤との架橋によって得られる、粒子の形態の澱粉質材料のポリマー、特に、シクロデキストリンである。
【０００４】
澱粉質材料の中で、α，β，γ−シクロデキストリンは、天然又は半合成の環状オリゴ糖であり、一般に生分解性であり、β−ＣＤ、γ−ＣＤ及び特定のその誘導体、例えば、ヒドロキシプロピル−β−シクロデキストリン（ＨＰ−β−ＣＤ）及びスルホブチルエーテル−β−シクロデキストリン（ＳＢＥ−β−ＣＤ）は、産業用途において大部分が使用されている。
【０００５】
米国特許出願公開第２０１０／０１９６５４２号において使用されているマルトデキストリンは、厳格な使用の規制によることなくシクロデキストリンと比較したときに、シクロデキストリンについての代替の生成物であるという結果となり、特に、着香剤の高収率の封入を示す結果となった。
【０００６】
国際公開第２０１６／００４９７４号において、デンプンの乾重量に対する乾重量として表して、２５〜５０％の範囲のアミロースを含むデンプンに由来するマルトデキストリンと、ジカルボン酸、二無水物、カルボニルジイミダゾール、ジフェニルカーボネート、トリホスゲン、アシルジクロリド、ジイソシアネート、ジエポキシドからなる群から選択される陽性炭素原子を有する少なくとも１種の架橋化合物とを反応させることによって得ることができる架橋ポリマーについて記載されている。
【０００７】
現在公知であるのは、デキストリンナノスポンジ、すなわち、デンプンをベースとするポリマーを調製するための様々な方法であり、これは、無水デキストリン、高温、及び除去することが困難である高沸点溶媒の使用を予想する。さらに、前記方法は、固体ブロックの形態のナノスポンジの調製を可能とし、これらはその使用を可能とするさらなる処理、例えば、洗浄、ソックスレー抽出及び粉砕を次いで必要とする。
【０００８】
国際公開第２０１２／１４７０６９号において、界面重合の方法が記載されており、ここで、ナノスポンジは、互いに不混和性である有機相及び水相の間の界面において沈殿によって生成される。この方法は、機械タイプの方法の使用を伴わずにナノ粒子が得られることを有利に可能にし、使用される溶媒の量の低減を可能とし、一般に速い。
【０００９】
ナノ粒子は、それらの寸法が生物学的構成要素の寸法に近いため、生物医学的用途のために関心をひくものである。特に、異なるタイプのナノ粒子は、薬物効果が増幅され、有害効果が低減するように、特定の細胞又は器官を標的とした薬物の時間制御された放出のための新規な薬物送達系として提案されてきた。
【００１０】
F.Trottaら（Francesco Trotta et al. “Glutathione Bioresponsive Cyclodextrin Nanosponges”, ChemPlusChem Communications, Chem PubSoc Europe）は、薬物送達のための新規なナノスポンジとしてナノスポンジについて記載してきた。具体的には、ｉｎ  ｖｉｔｒｏ及びｉｎ  ｖｉｖｏでの研究は、記載されたナノスポンジがそれらのナノ構造内に封入された抗がん薬の有効性を増加させることができることを示した。グルタチオン水溶液に分散された（ＧＳＨ）応答性ナノスポンジは、還元剤によって切断される傾向を有し、したがって、これらの材料を使用して、ＧＳＨの存在下で、化学療法抵抗性がん細胞に特有である濃度で、抗がん薬をホスト（host）及び放出することができることが示された。
【００１１】
この論文において、新規なグルタチオン（ＧＳＨ）応答性材料は、β−シクロデキストリン及び適切な量の架橋剤であるピロメリット酸二無水物の存在下、市販されており安価な２−ヒドロキシエチルジスルフィドを反応させることによって、ワンステップ合成によって得られる。反応は、トリエチルアミンの存在下でジメチルスルホキシド（ＤＭＳＯ）中で行われた。
【００１２】
たとえ反応が９５％超の収率を伴って室温にて数分で完了しても、反応は、廃棄することを必要とする有機溶媒中で行われた。
【発明の概要】
【発明が解決しようとする課題】
【００１３】
たとえ、これらの（ＧＳＨ）応答性ナノスポンジについて報告された結果は非常に有望であっても、より効率的な（ＧＳＨ）応答性材料が、容易に調製され、且つ抗がん薬のための担体として使用されることが依然として必要とされている。
【課題を解決するための手段】
【００１４】
発明の概要
上記の目的は、ジスルフィド架橋を有する新規な架橋ポリマー、すなわち、（ＧＳＨ）応答性ナノスポンジによって達成された。
【００１５】
したがって、本発明は、下記：
１）澱粉質材料を適切な溶媒に溶解し、澱粉質材料溶液を形成させるステップと；
２）ジスルフィド架橋デンプンをベースとするポリマーを得るために、澱粉質材料溶液中に式（Ｉ）のエピスルフィド
【化１】
2021512206.tif 000002
（式中、Ｒ１、Ｒ２、Ｒ３及びＲ４は、水素及び（Ｃ１〜Ｃ３）アルキルから独立に選択される）を加えるステップと
を含む、グルタチオン（ＧＳＨ）応答性架橋デンプンをベースとするポリマーを調製する方法に関する。
【００１６】
本発明において、下記の用語が使用されるとき：
−「澱粉質材料」は、デンプンから得た材料を意味する。
−「適切な溶媒」は、澱粉質材料を溶解することができる溶媒を意味する。好ましくは、適切な溶媒は、有機非プロトン性極性溶媒及び水から選択することができ、より好ましくは、適切な溶媒は、水である。
−「ナノスポンジ」は、粒子の形状の架橋ポリマーを意味する。一般に、前記架橋粒子の平均直径は、１〜１０００ｎｍの範囲である。この平均直径は、流体力学的径である。これは、例えば、当業者がレーザー光散乱によって決定することができる。一般に、このような粒子は、室温（２０℃〜２５℃）にて水に不溶性である。
−「ＧＳＨ応答性架橋デンプンをベースとするポリマー」は、化学療法抵抗性がん細胞において見出されるものと同様の濃度で、グルタチオンの存在に対して応答性である架橋デンプンをベースとするポリマーを意味する。
−「ジスルフィド架橋デンプンをベースとするポリマー」は、ジスルフィド架橋を有する架橋デンプンをベースとするポリマーを意味する。
【００１７】
別の態様では、本発明は、したがって、本発明の方法によって得ることができるジスルフィド架橋デンプンをベースとするポリマーに関する。
【００１８】
本発明の架橋デンプンをベースとするポリマーは単にジスルフィド結合によって特性決定されるため、本発明は非常に有利であるという結果となった。本発明の架橋デンプンをベースとするポリマーは、生体物質を封入し、これらを標的細胞に送達することができる。したがって、本発明の架橋デンプンをベースとするポリマーは、担体、好ましくは、ここで、ナノスポンジと称する、薬物を送達するためのナノ担体であるという結果となった。さらに、本発明の架橋デンプンをベースとするポリマーは、非常に高含量のジスルフィド架橋を有する有利に高度に架橋されたデンプンをベースとするポリマーでよく、これはグルタチオンの存在下で実際は生体応答性である。
【００１９】
したがって、本発明は、薬物を封入及び送達するための、ジスルフィド架橋デンプンをベースとするポリマー、好ましくは（ＧＳＨ）応答性ジスルフィド架橋デンプンをベースとするポリマーの使用に関する。
【図面の簡単な説明】
【００２０】
図面の説明
【図１】本発明のステップｂ）の説明である。
【図２】実施例１のＴＧＡ分析の、硫化プロピレンと架橋したβ−シクロデキストリンの架橋デンプンをベースとするポリマーのＴＧＡ分析のスペクトルを示す。方法：Ｎ２中で７００℃へと１０℃／分。
【図３】実施例１の架橋デンプンをベースとするポリマーのＦＴＩＲ−ＡＴＲ分析のスペクトルを示す。
【図４】実施例１において得た架橋デンプンをベースとするポリマーの固体状態１３Ｃ  ＮＭＲスペクトルを示す；
【図５】グルタチオンの非存在下でのβＣＤ  Ｓ−Ｓの光学映像（倍率６３０×）である；
【図６】５０ｍＭのグルタチオンの存在下でのβＣＤ  Ｓ−Ｓの光学映像（倍率６３０×）である；
【図７】実施例１５において示すようなドキソルビシンの放出動態を示す；
【図８】実施例１６のグルタチオンの非存在下又は存在下でのドキソルビシンを充填した２ＨＥＳ−ＮＳからのドキソルビシンの放出を示す。
【図９】実施例１６の放出動態の比較を示す；
【図１０】実施例１７において示すようなクマリンの放出動態を示す。
【発明を実施するための形態】
【００２１】
発明の詳細な説明
したがって、本発明は、下記：
１）澱粉質材料を適切な溶媒に溶解し、澱粉質材料溶液を形成させるステップと；
２）ジスルフィド架橋を得るために、澱粉質材料溶液中に式（Ｉ）のエピスルフィド
【化２】
2021512206.tif 000003
（式中、Ｒ１、Ｒ２、Ｒ３及びＲ４は、水素及び（Ｃ１〜Ｃ３）アルキルから独立に選択される）を加えるステップと
を含む、架橋デンプンをベースとするポリマーを調製する方法に関する
ステップ１）において、澱粉質材料を、適切な溶媒に溶解する。好ましくは、適切な溶媒は、有機非プロトン性極性溶媒及び水から選択することができ、より好ましくは、適切な溶媒は、水である。有機非プロトン性極性溶媒の中では；ジメチルスルホキシド、ジメチルホルムアミド、ジメチルアセトアミド、Ｎ−メチルピロリドン、シレン、ジメチルイソソルビド。好ましくは、シレン及びジメチルイソソルビドが好ましい。
【００２２】
上記で示すように、澱粉質材料は、デンプンによって得られる生成物である。
【００２３】
表現「デンプン」は古典的には、当業者には周知の任意の技術によって任意の適切な植物源から単離されたデンプンを指すことが指摘される。単離されたデンプンは典型的には、３％以下の不純物を含有する。前記百分率は、単離したデンプンの総乾重量に対する不純物の乾重量で表される。これらの不純物は典型的には、タンパク質、コロイド状物質及び繊維性残渣を含む。適切な植物源は、例えば、マメ科植物、穀類、及び塊茎を含む。
【００２４】
好ましくは、本発明に有用な澱粉質材料は、室温（２０℃〜２５℃）にて水に可溶性である。特に、植物源から単離されたデンプン（天然デンプン）は、可溶性ではないことに留意すべきである。これは古典的には、冷水不溶性顆粒の形態である。冷水溶性（室温にて可溶性）である澱粉質材料を得るために、天然デンプンは古典的には、物理及び／又は化学修飾を受けなければならない。このような修飾は、例えば、調理、例えば、酵素による加水分解、熱処理、例えば、酸による化学的処理、又はこれらの組合せを包含する。
【００２５】
好ましくは、澱粉質材料は、シクロデキストリン、デキストリン、及びマルトデキストリン、及びこれらの組合せからなる群から選択することができる。
【００２６】
澱粉質材料がシクロデキストリンであるとき、これは、α−シクロデキストリン、β−シクロデキストリン又はγ−シクロデキストリン、好ましくは、β−シクロデキストリンでよい。
【００２７】
一実施形態では、澱粉質材料は、マルトデキストリンである。表現「マルトデキストリン」は古典的には、デンプンの酸加水分解及び／又は酵素加水分解によって得られる澱粉質材料を指す。規制状況を参照すると、マルトデキストリンは、１〜２０のデキストロース当量（ＤＥ）を有する。
【００２８】
澱粉質材料がマルトデキストリンであるとき、これは好ましくは、穀類及び／又はマメ科植物デンプン、さらに好ましくは、エンドウマメデンプン、特に、滑らかなエンドウマメ、又はトウモロコシデンプン、好ましくは、モチトウモロコシデンプンに由来する。
【００２９】
第１の好ましい実施形態では、澱粉質材料が特に、エンドウマメデンプンに由来するマルトデキストリンであるとき、マルトデキストリンは、デンプンの乾重量に対する乾重量として表して、少なくとも２５％、好ましくは、少なくとも３０％、さらに好ましくは、少なくとも３５％のアミロース含量を有するデンプンに由来する。このアミロース含量は、好ましくは、デンプンの乾重量に対する乾重量として表して、２５〜５０％、より好ましくは、３０％〜４０％、さらにより好ましくは、３５％〜４０％、例えば、３５％〜３８％の範囲から選択される。
【００３０】
第２の好ましい実施形態では、特に、マルトデキストリンがトウモロコシデンプン、特に、モチトウモロコシデンプンに由来するとき、本発明に有用なマルトデキストリンは、デンプンの乾重量に対する乾重量として表して、少なくとも５０％、好ましくは、少なくとも６０％、より好ましくは、少なくとも７０％、さらにより好ましくは、少なくとも８０％、さらにより好ましくは、少なくとも９０％、さらにより好ましくは、少なくとも９５％、例えば、少なくとも９８％のアミロペクチン含量を有するデンプンに由来する。
【００３１】
好ましくは、本発明において、澱粉質材料がマルトデキストリンであるとき、マルトデキストリンは、１〜１８の範囲内で選択されるデキストロース当量（ＤＥ）を有する。このＤＥは、例えば、２又は１７と等しい。
【００３２】
適切なマルトデキストリンは、市販されており、例えば、名称KLEPTOSE（登録商標）Linecaps（ROQUETTE）又はGLUCIDEX（登録商標）（ROQUETTE）で販売されているものである。
【００３３】
本発明によれば、澱粉質材料は、デキストリンでよい。表現「デキストリン」は古典的には、乾燥条件下で、一般に、酸の存在下で、デンプンを加熱することから得られる澱粉質材料を指す。
【００３４】
好ましくは、本発明の澱粉質材料がデキストリンであるとき、これは好ましくは、トウモロコシデンプンに由来する。適切なデキストリンは、市販されており、例えば、名称STABILYS（登録商標）（ROQUETTE）で販売されているものである。
【００３５】
ステップ２）は、ジスルフィド架橋デンプンをベースとするポリマーを得るための、澱粉質材料溶液中の式（Ｉ）のエピスルフィドの添加である。好ましくは、添加は、室温にて行われる。好ましくは、Ｒ１、Ｒ２、Ｒ３及びＲ４は、独立に、水素又はメチルであり、より好ましくは、エピスルフィドは、硫化プロピレンである。
【００３６】
有利なことには、ステップ２）は、溶媒として水を使用することによって、好ましくは、室温にて有機溶媒を使用する必要性を伴わずに、ステップａ）によって得られる澱粉質材料溶液中で直接行うことができる。ステップ２）は、好ましくは、ＮａＯＨを使用することによって、好ましくは、１２〜１４の範囲のｐＨで行われる。
【００３７】
澱粉質材料及び式（Ｉ）のエピスルフィドの間のモル比は、１：２〜１：２０、より好ましくは、１：５〜１：１２、さらにより好ましくは、１：１０の比である。澱粉質材料がシクロデキストリンであるとき、上記の比は、好ましくは、１：１０であり、最終的なジスルフィド架橋デンプンをベースとするポリマーは、沈殿によって得られる。
【００３８】
澱粉質材料がマルトデキストリンであるとき、比は、好ましくは、１：１０であり、すなわち、式（Ｉ）のエピスルフィド、好ましくは、プロピレンジスルフィドの量は、７モルの縮合されたグルコース単位（分子量１６２．１５ｇ／ｍｏｌ）毎に１０モルのスルフィドと等しい。最終的なジスルフィド架橋デンプンをベースとするポリマーは、ゲル化によって得られる。
【００３９】
澱粉質材料がデキストリンであるとき、比は、好ましくは、１：１０であり、すなわち、式（Ｉ）のエピスルフィド、好ましくは、プロピレンジスルフィドの量は、７モルの縮合されたグルコース単位（分子量１６２．１５ｇ／ｍｏｌ）毎に１０モルのスルフィドと等しい。最終的なジスルフィド架橋デンプンをベースとするポリマーは、ゲル化によって得られる。
【００４０】
ステップ２）は、単にジスルフィド架橋によって特性決定される本発明の架橋デンプンをベースとするポリマーを沈殿／ゲル化することを可能とし、下記の実験パートによって明らかとなるように技術的に特性決定した。
【００４１】
ステップ２）、及び澱粉質材料としてβ−シクロデキストリンで調製した架橋デンプンをベースとするポリマーの例示となる説明を、図１において報告する。
【００４２】
ステップ２）の後、架橋デンプンをベースとするポリマーは好ましくは、上清のｐＨが中性となるまで遠心サイクルを通して水で洗浄する。次いで、架橋デンプンをベースとするポリマーをアセトンですすぎ、乾燥させることができる。最終的な架橋デンプンをベースとするポリマーがゲル化によって得られる場合、ゲルを乳鉢において粉砕し、その後、水で洗浄した。
【００４３】
別の態様では、次いで、本発明は、本発明の方法によって得ることができ、且つ単にジスルフィド架橋を有する架橋デンプンをベースとするポリマーに関する。
【００４４】
本発明のジスルフィド架橋デンプンをベースとするポリマーは好ましくは、有機及び水性の溶媒、例えば、ジメチルホルムアミド、ジメチルスルホキシド、アセトン、エタノール、クロロホルム及びジエチルエーテル中で不溶性である。
【００４５】
好ましくは、本発明の架橋ポリマーは、ナノスポンジである。
【００４６】
本発明のジスルフィド架橋デンプンをベースとするポリマーは、生体物質を封入することができる。
【００４７】
他方、物質を封入することができる本発明のジスルフィドポリマーは、医薬品産業においてだけでなく、化粧品産業、食品産業、紙及び不織布産業、織物、超芳香製品及び脱臭剤、洗剤又は植物衛生製品、飲料産業及び殺虫剤の分野において使用することができる。
【００４８】
本発明のポリマーは、異なる物理化学的特徴及びサイズを有する様々な有機化合物、例えば、薬物、染料、気体、蒸気の封入／包接／捕捉を可能とする。
【００４９】
したがって、さらなる態様では、本発明は、有機化合物の封入／包接／捕捉のための本発明のジスルフィド架橋デンプンをベースとするポリマーの使用に関する。
【００５０】
有利なことには、ジスルフィド架橋デンプンをベースとするポリマーは、活性成分をホスト（host）するだけでなく、これらを標的細胞へと送達するために使用することができる。したがって、特に、ナノスポンジの形態の、本発明の架橋デンプンをベースとするポリマーは、薬物を送達するためのナノ担体であるという結果となった。さらに、本発明の架橋デンプンをベースとするポリマーは、グルタチオンの存在下で実際は生体応答性である、非常に高含量のジスルフィド架橋を有する高度に架橋されたポリマーでよい。
【００５１】
したがって、好ましい実施形態では、本発明は、薬物を封入及び送達するための、ジスルフィド架橋デンプンをベースとするポリマー、好ましくは（ＧＳＨ）応答性ジスルフィド架橋デンプンをベースとするポリマーの使用に関する。
【００５２】
上記で説明したように、グルタチオン水溶液に分散された（ＧＳＨ）応答性ジスルフィド架橋デンプンをベースとするポリマーは、還元剤によって切断される傾向を有したが、したがって、本発明のジスルフィド架橋デンプンをベースとするポリマーを使用して、化学療法抵抗性がん細胞に特有である濃度でのＧＳＨの存在下で抗がん薬をホスト及び放出することができることが示された。
【００５３】
最も好ましい実施形態では、本発明は、化学療法抵抗性がん細胞において抗がん薬をホスティング（hosting）及び送達することにおいて使用するための、本発明のジスルフィド架橋デンプンをベースとするポリマーに関する。
【００５４】
本発明のジスルフィド架橋デンプンをベースとするポリマーは、固体状態で使用される。最終的な架橋デンプンをベースとするポリマーは、任意の溶媒中で不溶性であり、したがって、溶媒と接触したときにその固体状態を維持する。室温にて一晩撹拌した後に、適切な溶媒に溶解した過剰なゲスト分子を伴う選択した量のジスルフィド架橋デンプンをベースとするポリマーを加えることによって関心のある物質の封入を容易に得ることができ、封入が起こり、これは真空下での単純に濾過によって回収される。
【００５５】
本発明の架橋デンプンをベースとするポリマーの調製の例、その特性決定、及び抗がん薬の封入／包接の例を参照して本発明をこれから説明する。
【実施例】
【００５６】
実験パート
実施例１
β−シクロデキストリンと架橋剤として硫化プロピレンとを反応させることによる本発明の架橋デンプンをベースとするポリマーの調製
６．００ｇのβ−シクロデキストリン（オーブン中で８０〜１２０℃にて少なくとも一晩乾燥させた）は、２．００ｇの水酸化ナトリウムを１５ｍＬの水に加えることによってあらかじめ調製したアルカリ性溶液中で連続的に撹拌することによって可溶化した。次いで、４．１４ｍＬの硫化プロピレンを導入した。数分後、白っぽい懸濁液が形成された。それに続く日において、懸濁液を過剰なアセトンに加え、遠心した。次いで、上清を新鮮なアセトンで置換え、再び遠心した。遠心分離／洗浄サイクルをアセトンで５〜６回及び水を使用して５〜６回繰り返した（上清のｐＨが中性となるまで）。アセトンによる２４時間のソックスレー抽出によって完全な精製が達成された。最終的に、粉末を凍結乾燥し、デシケーター中で貯蔵した。
【００５７】
このように得られた架橋デンプンをベースとするポリマーを、Ｎ２中で毎分１０℃の勾配を伴うTA Instruments TGA2050v5.4Aを使用したＴＧＡ分析によって分析した。分析の結果は、図２において報告するサーモグラムである。ポリマーの分解は、約２００℃で開始し、概ね３７０℃まで続いた。それにも関わらず、最大分解速度は３２５℃で達した。７００℃にて、約７％の最終残渣が記録された。この熱重量分析によって、β−シクロデキストリンの修飾を確認した。熱分解は実質的により低い温度で開始したが、ワンステップ熱分解プロセスを介して進行する。
【００５８】
さらに、本発明の架橋デンプンをベースとするポリマーをより良好に特性決定するために、これをPerkinElmer Spectrum100FT-IR分光計を用いてＦＴＩＲ−ＡＴＲ分析で分析した。分析の結果は、図３において報告するスペクトルである。赤外スペクトルにおいて、架橋剤によって導入されたＣＨ３基のピーク（すなわち、２９６０、１５８５ｃｍ−１）を、シクロデキストリン単位の特徴的なバンドに加えて観察することができる。２９６０、１４５０及び１３７０ｃｍ−１でのピークは、β−シクロデキストリンの修飾を示す。最も有意な変動は、硫化プロピレンによって導入されたＣＨ３基のＣ−Ｈ伸縮振動に由来する。
【００５９】
下記の表１において、対応する吸収基と共に主要なピークを列挙する。
【００６０】
【表１】
2021512206.tif 000004
【００６１】
ポリマーの化学構造のさらなる確認は、固体ＮＭＲ分析によって得た。ＮＭＲスペクトルは、それぞれ、１Ｈ核及び１３Ｃ核について６００．１７及び１５０．９１ＭＨｚで作動するJeol ECZR600装置で得た。図４において報告する固体状態１３Ｃ  ＮＭＲスペクトルは、硫化プロピレンとの重合反応に由来するＣＨ３基（１６．６ｐｐｍ）の存在を明らかにし、このように、ＦＴＩＲ−ＡＴＲスペクトルにおいて従前観察されたものを確認した。架橋構造についての証拠は、３６．７〜３８ｐｐｍの範囲にあるピークから生じる。より強いシグナル（３６．７ｐｐｍ）は、ＳＨ部分に隣接したＣＨによるものであり、一方、より低いピーク（３８ｐｐｍ）は、Ｓ−Ｓ架橋に隣接するＣＨ基に起因し得る。
【００６２】
得られたポリマーをまた、Thermoscientific FlashEA1112Series装置においてＣＨＮＳ分析によって特性決定した。結果を下記の表２において報告する。
【００６３】
【表２】
2021512206.tif 000005
【００６４】
硫黄の測定した含量は、（合成反応のために最初に導入された）最終ポリマーの硫化プロピレンとβ−シクロデキストリンの間の予想されるモル比より有意により高い比、すなわち、１０／１の硫化プロピレンとβ−シクロデキストリンの間の比を示唆した。これは未反応のシクロデキストリンの部分的消失又はエピスルフィドの部分的重合に基づいたことを本発明者らは考えた。
【００６５】
実施例２
α−シクロデキストリンと架橋剤として硫化プロピレンとを反応させることによる本発明の架橋デンプンをベースとするポリマーの調製
３．００ｇのα−シクロデキストリン（オーブン中で８０〜１００℃にて少なくとも一晩乾燥させた）は、１．００ｇの水酸化ナトリウムを７．５ｍＬの水に加えることによってあらかじめ調製したアルカリ性溶液中で連続的に撹拌することによって可溶化した。次いで、２．４２ｍＬの硫化プロピレンを導入した。数分後、白っぽい懸濁液が形成された。それに続く日において、懸濁液を過剰なアセトンに加え、遠心した。次いで、上清を新鮮なアセトンで置換え、再び遠心した。遠心分離／洗浄サイクルをアセトンで５〜６回及び水を使用して５〜６回繰り返した（上清のｐＨが中性となるまで）。最終的に、粉末を凍結乾燥し、デシケーター中で貯蔵した。
【００６６】
実施例３
γ−シクロデキストリンと架橋剤として硫化プロピレンとを反応させることによる本発明の架橋デンプンをベースとするポリマーの調製
３．００ｇのγ−シクロデキストリン（オーブン中で８０〜１００℃にて少なくとも一晩乾燥させた）は、１．００ｇの水酸化ナトリウムを７．５ｍＬの水に加えることによってあらかじめ調製したアルカリ性溶液中で連続的に撹拌することによって可溶化した。次いで、１．８１ｍＬの硫化プロピレンを導入した。数分後、白っぽい懸濁液が形成された。それに続く日において、懸濁液を過剰なアセトンに加え、遠心した。次いで、上清を新鮮なアセトンで置換え、再び遠心した。遠心分離／洗浄サイクルをアセトンで５〜６回及び水を使用して５〜６回繰り返した（上清のｐＨが中性となるまで）。最終的に、粉末を凍結乾燥し、デシケーター中で貯蔵した。
【００６７】
実施例４
KLEPTOSE（登録商標）Linecaps（１７のＤＥを有するエンドウマメデンプンに由来するマルトデキストリン）と架橋剤として硫化プロピレンとを反応させることによる本発明の架橋デンプンをベースとするポリマーの調製
３．００ｇのKLEPTOSE（登録商標）Linecaps（オーブン中で８０〜１００℃にて少なくとも一晩乾燥させた）は、１．００ｇの水酸化ナトリウムを７．５ｍＬの水に加えることによってあらかじめ調製したアルカリ性溶液中で連続的に撹拌することによって可溶化した。次いで、２．０７ｍＬの硫化プロピレンを導入した。数時間以内に、ゲルが形成された。それに続く日において、ゲルをスパチュラで崩し、過剰なアセトンに加え、遠心した。次いで、上清を新鮮なアセトンで置換え、再び遠心した。遠心分離／洗浄サイクルをアセトンで５〜６回及び水を使用して５〜６回繰り返した（上清のｐＨが中性となるまで）。最終的に、粉末を凍結乾燥し、デシケーター中で貯蔵した。よって、ジスルフィド架橋デンプンをベースとするポリマーを得た。
【００６８】
さらに、本発明の架橋デンプンをベースとするポリマーをより良好に特性決定するために、これをＦＴＩＲ−ＡＴＲ分光法によって分析した。
【００６９】
下記の表３において、対応する吸収基と共に主要なピークを列挙する。
【００７０】
【表３】
2021512206.tif 000006
【００７１】
実施例５
GLUCIDEX（登録商標）2（２のＤＥを有するモチトウモロコシデンプンに由来するマルトデキストリン）と架橋剤として硫化プロピレンとを反応させることによる本発明の架橋デンプンをベースとするポリマーの調製
３．００ｇのGLUCIDEX（登録商標）2（オーブン中で８０〜１００℃にて少なくとも一晩乾燥させた）は、１．００ｇの水酸化ナトリウムを１５ｍＬの水に加えることによってあらかじめ調製したアルカリ性溶液中で連続的に撹拌することによって可溶化した。次いで、２．０７ｍＬの硫化プロピレンを導入した。数分後、ゲル化が起こり、モノリシックブロックが形成された。それに続く日において、ゲルを乳鉢において粉砕し、過剰なアセトンに加え、遠心した。次いで、上清を新鮮なアセトンで置換え、再び遠心した。遠心分離／洗浄サイクルをアセトンで５〜６回及び水を使用して５〜６回繰り返した（上清のｐＨが中性となるまで）。最終的に、粉末を凍結乾燥し、デシケーター中で貯蔵した。
【００７２】
さらに、本発明の架橋ポリマーをより良好に特性決定するために、これをＦＴＩＲ−ＡＴＲ分光法によって分析した。
【００７３】
下記の表４において、対応する吸収基と共に主要なピークを列挙する。
【００７４】
【表４】
2021512206.tif 000007
【００７５】
実施例６
STABILYS（登録商標）A025（トウモロコシデンプンに由来するデキストリン）と架橋剤として硫化プロピレンとを反応させることによる本発明の架橋デンプンをベースとするポリマーの調製
３．００ｇのSTABILYS（登録商標）A025（オーブン中で８０〜１００℃にて少なくとも一晩乾燥させた）は、１．００ｇの水酸化ナトリウムを１５ｍＬの水に加えることによってあらかじめ調製したアルカリ性溶液中で連続的に撹拌することによって可溶化した。次いで、２．０７ｍＬの硫化プロピレンを導入した。数分後、ゲル化が起こり、モノリシックブロックが形成された。それに続く日において、ゲルを乳鉢において粉砕し、過剰なアセトンに加え、遠心した。次いで、上清を新鮮なアセトンで置換え、再び遠心した。遠心分離／洗浄サイクルをアセトンで５〜６回及び水を使用して５〜６回繰り返した（上清のｐＨが中性となるまで）。最終的に、粉末を凍結乾燥し、デシケーター中で貯蔵した。
【００７６】
さらに、本発明の架橋デンプンをベースとするポリマーをより良好に特性決定するために、これをＦＴＩＲ−ＡＴＲ分光法によって分析した。
【００７７】
下記の表５において、対応する吸収基と共に主要なピークを列挙する。
【００７８】
【表５】
2021512206.tif 000008
【００７９】
実施例７
KLEPTOSE（登録商標）Linecaps（１７のＤＥを有するエンドウマメデンプンに由来するマルトデキストリン）と架橋剤として硫化エチレンとを反応させることによる本発明の架橋デンプンをベースとするポリマーの調製
３．００ｇのKLEPTOSE（登録商標）Linecaps（オーブン中で８０〜１００℃にて少なくとも一晩乾燥させた）は、１．００ｇの水酸化ナトリウムを７．５ｍＬの水に加えることによってあらかじめ調製したアルカリ性溶液中で連続的に撹拌することによって可溶化した。次いで、１．５７ｍＬの硫化エチレンを導入した。数時間後、ゲル化が起こった。それに続く日において、ゲルをスパチュラで崩し、過剰なアセトンに加え、遠心した。次いで、上清を新鮮なアセトンで置換え、再び遠心した。遠心分離／洗浄サイクルをアセトンで５〜６回及び水を使用して５〜６回繰り返した（上清のｐＨが中性となるまで）。最終的に、粉末を凍結乾燥し、デシケーター中で貯蔵した。よって、ジスルフィド架橋デンプンをベースとするポリマーを得た。
【００８０】
実施例８
プルランと架橋剤として硫化プロピレンとを反応させることによる本発明の架橋デンプンをベースとするポリマーの調製
３．００ｇのプルラン（オーブン中で８０〜１００℃にて少なくとも一晩乾燥させた）は、１．００ｇの水酸化ナトリウムを１７ｍＬの水に加えることによってあらかじめ調製したアルカリ性溶液中で連続的に撹拌することによって可溶化した。次いで、０．８３ｍＬの硫化プロピレンを導入した。数時間以内に、ゲルが形成された。それに続く日において、ゲルをスパチュラで崩し、過剰なアセトンに加え、遠心した。次いで、上清を新鮮なアセトンで置換え、再び遠心した。遠心分離／洗浄サイクルをアセトンで５〜６回及び水を使用して５〜６回繰り返した（上清のｐＨが中性となるまで）。最終的に、粉末を凍結乾燥し、デシケーター中で貯蔵した。
【００８１】
実施例９
環状ニゲロシル−（１→６）−ニゲロース（ＣＮＮ）（環状四糖）と架橋剤として硫化プロピレンとを反応させることによる本発明の架橋デンプンをベースとするポリマーの調製
３．００ｇのＣＮＮ（オーブン中で８０〜１２０℃にて少なくとも一晩乾燥させた）は、０．３０ｇの水酸化ナトリウムを５ｍＬの水に加えることによってあらかじめ調製したアルカリ性溶液中で連続的に撹拌することによって可溶化した。次いで、１．４５ｍＬの硫化プロピレンを導入した。数分後、白っぽい懸濁液が形成された。それに続く日において、懸濁液を過剰なアセトンに加え、遠心した。次いで、上清を新鮮なアセトンで置換え、再び遠心した。遠心分離／洗浄サイクルをアセトンで５〜６回及び水を使用して５〜６回繰り返した（上清のｐＨが中性となるまで）。最終的に、粉末を凍結乾燥し、デシケーター中で貯蔵した。
【００８２】
実施例１０
GLUCIDEX（登録商標）2（２のＤＥを有するモチトウモロコシデンプンに由来するマルトデキストリン）と架橋剤として硫化エチレンとを反応させることによる本発明の架橋デンプンをベースとするポリマーの調製
３．００ｇのGLUCIDEX（登録商標）2（オーブン中で８０〜１００℃にて少なくとも一晩乾燥させた）は、１．００ｇの水酸化ナトリウムを１５ｍＬの水に加えることによってあらかじめ調製したアルカリ性溶液中で連続的に撹拌することによって可溶化した。次いで、１．５７ｍＬの硫化エチレンを導入した。数時間以内に、ゲルが形成された。それに続く日において、ゲルをスパチュラで崩し、過剰なアセトンに加え、遠心した。次いで、上清を新鮮なアセトンで置換え、再び遠心した。遠心分離／洗浄サイクルをアセトンで５〜６回及び水を使用して５〜６回繰り返した（上清のｐＨが中性となるまで）。最終的に、粉末を凍結乾燥し、デシケーター中で貯蔵した。
【００８３】
実施例１１
STABILYS（登録商標）A025（トウモロコシデンプンに由来するデキストリン）と架橋剤として硫化エチレンとを反応させることによる本発明の架橋デンプンをベースとするポリマーの調製
３．００ｇのSTABILYS（登録商標）A025（オーブン中で８０〜１００℃にて少なくとも一晩乾燥させた）は、１．００ｇの水酸化ナトリウムを１５ｍＬの水に加えることによってあらかじめ調製したアルカリ性溶液中で連続的に撹拌することによって可溶化した。次いで、１．５７ｍＬの硫化エチレンを導入した。数時間以内に、ゲルが形成された。それに続く日において、ゲルをスパチュラで崩し、過剰なアセトンに加え、遠心した。次いで、上清を新鮮なアセトンで置換え、再び遠心した。遠心分離／洗浄サイクルをアセトンで５〜６回及び水を使用して５〜６回繰り返した（上清のｐＨが中性となるまで）。最終的に、粉末を凍結乾燥し、デシケーター中で貯蔵した。
【００８４】
実施例１２
イミダクロプリドの封入／吸収試験
イミダクロプリド（ＩＣＰ）を吸収する実施例１３のポリマー（γ−シクロデキストリン＋硫化プロピレン）の能力を、カーボネートγ−シクロデキストリンポリマー（３９ｍＬの無水Ｎ，Ｎ−ジメチルホルムアミド中の６．５０ｇの無水γ−シクロデキストリン及び３．２５ｇの１，１’−カルボニルジイミダゾールを９０℃にて４時間反応させることによって合成し、それに続いて、脱イオン水によるブフナー濾過によって浄化し、エタノール中のソックスレー抽出によって２４時間精製する）と比較して評価した。具体的には、５ｍｇのＩＣＰを１００ｍＬのアセトニトリル−水（６０／４０ｖ／ｖ）溶液に溶解することによってあらかじめ調製した１０ｍＬの５０ｐｐｍのＩＣＰ溶液に、１００ｍｇのポリマーを加えた。７２時間の撹拌の後、１ｍＬのポリマー分散物を取り出し、０．２μｍのシリンジフィルターで濾過し、ＨＰＬＣ／ＵＶに注入した。残留する吸収されていないＩＣＰを、１０〜１００ｐｐｍの濃度範囲に亘って外部較正曲線を使用して定量化した（ＨＰＬＣ方法：カラムＣ１８、λ検出器２５２ｎｍ、移動相アセトニトリル−水６０／４０ｖ／ｖ、流量１．２ｍＬ／分、総操作時間８分、保持時間約２．４分）。
【００８５】
実施例１３のポリマーは、ＩＣＰの濃度を５０ｐｐｍから概ね４５ｐｐｍへと低減させることができ、言い換えると、１００ｍｇのポリマーは、５０μｇのＩＣＰ（ＩＣＰの総量の１０％）を吸収した。一方では、カーボネートポリマーによって吸収されるＩＣＰの量は、１μｇより低かった。
【００８６】
実施例１３
クロジナホッププロパルギルの封入／吸収試験
クロジナホッププロパルギル（ＣＦＰ）を吸収する実施例３のポリマー（γ−シクロデキストリン＋硫化プロピレン）の能力を、カーボネートγ−シクロデキストリンポリマー（３９ｍＬの無水Ｎ，Ｎ−ジメチルホルムアミド中の６．５０ｇの無水γ−シクロデキストリン及び３．２５ｇの１，１’−カルボニルジイミダゾールを９０℃にて４時間反応させることによって合成し、それに続いて、脱イオン水によるブフナー濾過によって浄化し、エタノール中のソックスレー抽出によって２４時間精製する）と比較して評価した。具体的には、５ｍｇのＣＦＰを１００ｍＬのアセトニトリル−水（６０／４０ｖ／ｖ）溶液に溶解することによってあらかじめ調製した１０ｍＬの５０ｐｐｍのＣＦＰ溶液に、１００ｍｇのポリマーを加えた。７２時間の撹拌の後、１ｍＬのポリマー分散物を取り出し、０．２μｍのシリンジフィルターで濾過し、ＨＰＬＣ／ＵＶに注入した。残留する吸収されていないＣＦＰを、５〜１００ｐｐｍの濃度範囲に亘って外部較正曲線を使用して定量化した（ＨＰＬＣ方法：カラムＣ１８、λ検出器２３０ｎｍ、移動相アセトニトリル−水６０／４０ｖ／ｖ、流量２ｍＬ／分、総操作時間１０分、保持時間約７分）。
【００８７】
実施例３のポリマーは、ＣＦＰの濃度を５０ｐｐｍから概ね７ｐｐｍへと低減させることができ、言い換えると、１００ｍｇのポリマーは、４３０μｇのＣＦＰ（ＣＦＰの総量の８６％）を吸収した。一方では、カーボネートポリマーによって吸収されるＣＦＰの量は、１μｇより低かった。
【００８８】
実施例１４
ドキソルビシンの封入
Ａ）実施例１において生成されたブランクのジスルフィド架橋デンプンをベースとするポリマーの懸濁液の調製
実施例１において生成した重みを付けた量のジスルフィド架橋デンプンをベースとするポリマーを、水／ＰＥＧ４００の混合物（１０％ｗ／ｖ）に１０ｍｇ／ｍｌの濃度で室温にて懸濁した。次いで、懸濁液を、高剪断ホモジナイザー（Ultraturrax（登録商標）、IKA、Konigswinter、Germany）を使用して２４０００ｒｐｍで１５分間分散させた。
【００８９】
Ｂ）実施例１において生成された蛍光ジスルフィド架橋デンプンをベースとするポリマーの懸濁液の調製
蛍光標識したジスルフィド架橋デンプンをベースとするポリマー懸濁液は、重みを付けた量の６−クマリン（１ｍｇ／ｍｌ）を、Ａ）のブランクのジスルフィド架橋ポリマーの水性懸濁液（１０ｍｇ／ｍｌ、従前に記載したように調製）に加え、室温にて暗中２４時間撹拌することによって得た。次いで、蛍光ジスルフィド架橋デンプンをベースとするポリマー懸濁液を、Modulyo凍結乾燥器（Edwards）を使用して凍結乾燥し、粉末を得た。
【００９０】
Ｃ）ドキソルビシンを充填したジスルフィド架橋デンプンをベースとするポリマー懸濁液の調製
ドキソルビシンを充填したジスルフィド架橋ポリマーは、重みを付けた量の蛍光ドキソルビシン（２ｍｇ／ｍｌ）をジスルフィド架橋ポリマーの水性懸濁液（１０ｍｇ／ｍｌ）に加えることによって得た。次いで、混合物を室温にて暗中一晩撹拌した。それに続いて、透析ステップを行い、充填されていないドキソルビシンを分離した。
【００９１】
Ｄ）ジスルフィド架橋ポリマー水性懸濁液の特性決定
実施例１４Ｃのジスルフィド架橋ポリマー懸濁液を、物理化学的プロファイル下でｉｎ  ｖｉｔｒｏで特性決定した。
【００９２】
ジスルフィド架橋ポリマー懸濁液の平均直径及び多分散性指数を、光子相関分光（ＰＣＳ）によって決定した。ゼータ電位は、90Plus装置（Brookhaven、NY、USA）を使用して電気泳動移動度によって決定した。分析は、濾過した蒸留水で希釈したβＣＤ  Ｓ−Ｓ懸濁液を使用して９０°の散乱角及び２５℃の温度で行った。ゼータ電位決定のために、希釈したＮＳ配合物の試料を、電気泳動セル中に入れ、ここで、概ね１５Ｖ／ｃｍの電界を印加した。
【００９３】
ジスルフィド架橋ポリマーの物理化学的特徴はまた、グルタチオン（５０ｍＭ）の非存在下及び存在下で評価した。
【００９４】
【表６】
2021512206.tif 000009
【００９５】
図５において、グルタチオンの非存在下でのジスルフィド架橋ポリマーの光学映像（倍率６３０×）、及び図６において、５０ｍＭのグルタチオンの存在下でのジスルフィド架橋ポリマーの光学映像（倍率６３０×）を報告する。グルタチオンの添加は、散乱光及び光学顕微鏡分析の両方によって明らかにされるように、粒径の増加をもたらした。本発明者らは、この効果を、ＧＳＨの添加に起因するｐＨの変動、及び粒子凝集に好都合であるＺ電位絶対値の結果として生じた減少の結果だと見なす。
【００９６】
実施例１５
ドキソルビシンを充填したジスルフィド架橋デンプンをベースとするポリマーのｉｎ  ｖｉｔｒｏでの放出
ｉｎ  ｖｉｔｒｏでの薬物放出実験を、受理チャンバーからセルロース膜（Spectrapore、カットオフ＝１２０００Ｄａ）によって分離されたドナーチャンバーを含むマルチコンパートメント回転セルにおいて行った。実施例１４Ｃの１ｍｌのドキソルビシンを充填したジスルフィド架橋ポリマーを、ドナーチャンバー中に入れた。受理コンパートメントは、１ｍｌのリン酸緩衝食塩水（ＰＢＳ）をｐＨ７．４で含有した。ｉｎ  ｖｉｔｒｏでの放出研究を、グルタチオン（５０ｍＭ）の存在下で受理コンパートメントにおいて行った。受理相を規則的な間隔で取り出し、同じ量の新鮮な溶液と完全に置き換え、シンク条件を維持した。取り出した試料中のドキソルビシンの濃度を、ＨＰＬＣによって検出した。
【００９７】
ドキソルビシンのＨＰＬＣ定量決定
ドキソルビシンの定量決定は、蛍光検出器（Chrompack）を備えたポンプ（Shimadzu LC-9A PUMP C）からなるＨＰＬＣシステムによって行った。Agilent TC C18カラム（２５０ｍｍ×４．６ｍｍ、５μｍ）を使用して分析を行った。移動相は、ＫＨ２ＰＯ４  ０．０１Ｍ（ｐＨ１．４）、アセトニトリル及びメタノールの混合物（６５：２５：１０ｖ／ｖ／ｖ）であり、脱気し、１ｍｌ／分の流量を伴うカラムを通してポンプで汲み上げた。カラム流出液を、それぞれ、４８０ｎｍ及び５６０ｎｍの励起波長及び発光波長でモニターした。外部標準方法を使用して、薬物濃度を計算した。この目的のために、１ｍｇのドキソルビシンを秤量し、メスフラスコ中に入れ、水に溶解し、ストック標準液を得た。次いで、移動相を使用してこの溶液を希釈し、一連の較正溶液を提供し、それに続いてＨＰＬＣシステム中に注入した。線形較正曲線を、０．９９９の回帰係数を伴う５〜１００ｎｇ／ｍＬの濃度範囲に亘って得た。
【００９８】
グルタチオン（５０ｍＭ）の非存在下又は存在下での受理相における実施例１４Ｃのジスルフィド架橋ポリマーからのドキソルビシンのｉｎ  ｖｉｔｒｏでの放出動態を、下記の表７において報告し、図７において表す。
【００９９】
【表７】
2021512206.tif 000010
【０１００】
よって、実施例１４のジスルフィド架橋ポリマー（βＣＤ  ＮＳ  Ｓ−Ｓと称される）を、５０ｎＭのグルタチオンの存在下又は非存在下でドキソルビシンを送達することについて評価した。
【０１０１】
図７から見ることができるように、ドキソルビシンは、ジスルフィド架橋ポリマーによって直線的な様式で放出されたが、このように、本発明の架橋デンプンをベースとするポリマーが、グルタチオンの存在下でドキソルビシン送達系であったことを示した。
【０１０２】
この実施例は、本発明のジスルフィド架橋ポリマーが、がん細胞におけるのと同じ濃度でグルタチオンが存在するとき、架橋デンプンをベースとするポリマー自体中に封入された抗腫瘍剤を放出することができる送達薬物系であったことをまた示した。
【０１０３】
実施例１６
比較の目的のために、２−ヒドロキシエチルジスルフィド（２ＨＥＳ）に由来するジスルフィド架橋（硫黄含量０．６２重量％）を含有するナノスポンジを、Trotta et al., ChemPlusChem 2016, 81, 439-443において報告されている手順に従って、β−シクロデキストリン及び２ＨＥＳとピロメリット酸二無水物とを反応させることによって合成した。具体的には、１．００ｇの無水β−ＣＤ及び０．１０ｇの２ＨＥＳを、４．０ｍＬのジメチルスルホキシドに可溶化した。その後、１ｍＬのトリエチルアミン及び２．７５ｇのピロメリット酸二無水物を溶液中に導入し、硬いゲルが形成されるまで撹拌した。２４時間後、ゲルを乳鉢において粉砕し、脱イオン水、次いで、アセトンによるブフナー濾過によって洗浄し、最終的に、アセトンによるソックスレー抽出によって１４時間精製した。２ＨＥＳ−ナノスポンジに、実施例１４Ｃにおいて報告した手順に従ってドキソルビシンを充填した。次いで、２ＨＥＳ−ナノスポンジからのドキソルビシンのｉｎ  ｖｉｔｒｏでの放出研究を、実施例１５において報告するように、グルタチオンの非存在下及び存在下で行った。図８から明らかであるように、グルタチオンは、ドキソルビシンの３倍より速い放出を誘発したが、受理相中のその含量は５０ｍＭのグルタチオンの存在下で０．８％から２．５％へと増加した。
【０１０４】
しかし、２ＨＥＳ−ナノスポンジと比較して、実施例１４Ｃのポリマーは、グルタチオンに対して有意により高い感受性を示した。これは、６時間後に放出されたドキソルビシンの量が、グルタチオンが５０ｍＭの濃度で導入されたとき、概ね１０％から８５％へと増加（８倍の増加）したためである（図９）。
【０１０５】
実施例１７
実施例１４Ｂ）の蛍光標識した蛍光ジスルフィド架橋ポリマーからの６−クマリンのｉｎ  ｖｉｔｒｏでの薬物放出を、受理チャンバーからセルロース膜（Spectrapore、カットオフ＝１２０００Ｄａ）によって分離されたドナーチャンバーを含むマルチコンパートメント回転セルにおいて評価した。１ｍｌの蛍光標識したβＣＤ  Ｓ−Ｓを、ドナーチャンバー中に入れた。受理コンパートメントは、１ｍｌの水／Tween20（０．５％ｗ／ｖ）混合物を含有した。ｉｎ  ｖｉｔｒｏでの放出研究はまた、グルタチオン（１０ｍＭ）の存在下で受理コンパートメントにおいて行われた。受理相を規則的な間隔で取り出し、同じ量の新鮮な溶液と完全に置き換え、シンク条件を維持した。
【０１０６】
取り出した試料中の６−クマリンの濃度を、蛍光検出器（Ｅｘ４５０ｎｍ、Ｅｍ４８０ｎｍ）を使用して決定した。
【０１０７】
グルタチオン（１０ｍＭ）の非存在下又は存在下での受理相における蛍光標識した架橋デンプンをベースとするポリマーからの６−クマリンのｉｎ  ｖｉｔｒｏでの放出動態の結果を表８において報告し、図９において表す。
【０１０８】
【表８】
2021512206.tif 000011
【０１０９】
実際は、本発明の新規なポリマーは、ＧＳＨ（Ｓ−Ｓ結合を撹乱する）及び蛍光プローブとして使用するクマリンのより速い放出の存在に対して応答性であった。ＧＳＨの非存在下で、無視できる放出のみが観察された。
【図１】
2021512206.tif 000013
【図２】
2021512206.tif 000014
【図３】
2021512206.tif 000015
【図４】
2021512206.tif 000016
【図５】
2021512206.tif 000017
【図６】
2021512206.tif 000018
【図７】
2021512206.tif 000019
【図８】
2021512206.tif 000020
【図９】
2021512206.tif 000021
【図１０】
2021512206.tif 000022
【国際調査報告】
2021512206.tif 000023
2021512206.tif 000024
2021512206.tif 000025